(57)【特許請求の範囲】
【請求項１】
（ａ）３０質量部以上の量でなおかつ５５質量部以下の量で芳香族ポリイミド；（ｂ）４５質量部以上の量でなおかつ７０質量部以下の量で黒鉛；および（ｃ）０.１質量部以上の量でなおかつ５.０質量部以下の量でカオリン充填剤を混合剤で含み、
ここで一緒に合わせた全質量部が合計で１００質量部になる、組成物。
【請求項２】
ポリイミドが芳香族テトラカルボン酸化合物またはその誘導体から製造され、芳香族テトラカルボン酸化合物が式（II）：
【化１】
0005572627.tif 000011
（式中、Ｒ1は四価の芳香族基であり、各Ｒ3は独立して、水素もしくはＣ1〜Ｃ10アルキル基、またはそれらの混合物である）
で表される請求項１に記載の組成物。
【請求項３】
ポリイミドが、３，３’，４，４’−ビフェニルテトラカルボン酸、２，３，３’，４’−ビフェニルテトラカルボン酸、ピロメリット酸、および３，３’，４，４’−ベンゾフェノンテトラカルボン酸、もしくはそれらの誘導体、またはそれらの混合物からなる群から選択される芳香族テトラカルボン酸化合物から製造される請求項１に記載の組成物。
【請求項４】
ポリイミドが、化学構造Ｈ2Ｎ−Ｒ2−ＮＨ2（式中、Ｒ2は、最大１６個までの炭素原子を含有し、任意選択的に−Ｎ−、−Ｏ−、および−Ｓ−からなる群から選択される１つ以上のヘテロ原子を芳香環中に含有する、二価の芳香族ラジカルである）で表されるジアミン化合物から製造される請求項１に記載の組成物。
【請求項５】
ポリイミドが、２，６−ジアミノピリジン、３，５−ジアミノピリジン、１，２−ジアミノベンゼン、１，３−ジアミノベンゼン、１，４−ジアミノベンゼン、２，６−ジアミノトルエン、２，４−ジアミノトルエン、ベンジジンおよび３，３’−ジメチルベンジジンからなる群から選択されるジアミン化合物から製造される請求項１に記載の組成物。
【請求項６】
（ａ）３３質量部以上の量でなおかつ５２質量部以下の量で芳香族ポリイミド；（ｂ）４８質量部以上の量でなおかつ６７質量部以下の量で黒鉛；および（ｃ）０.５質量部以上の量でなおかつ５.０質量部以下の量でカオリン充填剤を混合剤で含み、
ここで一緒に合わせた全質量部が合計で１００質量部になる、請求項１に記載の組成物。
【請求項７】
（ａ）３６質量部以上の量でなおかつ５２質量部以下の量で芳香族ポリイミド；（ｂ）５１質量部以上の量でなおかつ６４質量部以下の量で黒鉛；および（ｃ）１.０質量部以上の量でなおかつ５.０質量部以下の量でカオリン充填剤を混合剤で含み、
ここで一緒に合わせた全質量部が合計で１００質量部になる、請求項１に記載の組成物。
【請求項８】
（ａ）３９質量部以上の量でなおかつ５２質量部以下の量で芳香族ポリイミド；（ｂ）４８質量部以上の量でなおかつ６４質量部以下の量で黒鉛；および（ｃ）１.０質量部以上の量でなおかつ５.０質量部以下の量でカオリン充填剤を混合剤で含み、
ここで一緒に合わせた全質量部が合計で１００質量部になる、請求項１に記載の組成物。
【請求項９】
カオリン充填剤がカオリナイト［Ａｌ2Ｓｉ2 Ｏ5（ＯＨ）4］を含む請求項１に記載の
組成物。
【請求項１０】
成分（ｄ）として１つまたはそれ以上の添加剤を、全（ａ）＋（ｂ）＋（ｃ）＋（ｄ）組成物の質量に基づいて５〜７０質量％の範囲の量でさらに含み、これに加え（ａ）＋（ｂ）＋（ｃ）成分の一緒に合わせた質量が全組成物の３０〜９５質量％の範囲にある、請求項１に記載の組成物。
【請求項１１】
添加剤が、顔料；酸化防止剤；低下した熱膨張係数を付与する材料；高い強度特性を付与する材料；熱放散または耐熱特性を付与する材料；耐コロナ性を付与する材料；電気伝導性を付与する材料；および摩耗または摩擦係数を低下させる材料からなる群の１つまたはそれ以上のメンバーを含む請求項１０に記載の組成物。
【請求項１２】
請求項１に記載の組成物から二次加工される物品。
【請求項１３】
内燃機関の部材を含む請求項１２に記載の物品。
【請求項１４】
航空機部材を含む請求項１２に記載の物品。
【請求項１５】
自動車部材を含む請求項１２に記載の物品。
【発明の詳細な説明】
【技術分野】
【０００１】
関連出願の相互参照
本出願は、あらゆる目的のために本明細書の一部として全体が本参照により援用される、２００８年７月３０日出願の米国特許出願第１２／１８２，５７１号明細書からの優先権およびその利益を主張するものである。
【０００２】
本開示は、航空機エンジン部品などの高温摩耗用途向けに有用である充填剤入りポリイミド樹脂組成物に関する。
【背景技術】
【０００３】
応力下および高温でのポリイミド組成物の独特の性能は、特に高圧および高速条件で高い耐摩耗性を必要とする用途でそれらを有用なものにしてきた。かかる用途の幾つかの例は、航空機エンジン部品、航空機摩耗パッド、自動車変速機ブッシングおよびシールリング、幅出し機フレームパッドおよびブッシング、材料加工設備部品、ならびにポンプブッシングおよびシールである。
【０００４】
典型的には、上記のような用途でのポリイミド構成部品は、犠牲構成部品、または消耗構成部品として機能し、それによって、それが幾つかの他の構成部品とかみ合う場合に、より高価なかみ合いまたは隣接構成部品が受けるであろう摩耗または損傷を防ぐまたは低減することを意図される。しかしながら、ポリイミド構成部品が摩耗するにつれて、生じた増加した隙間は、（空気圧または流体の）増加した漏洩または増加した騒音などの、他の悪影響をもたらし、それによってポリイミド構成部品が含有される全体システムの操作有効性を低下させ得る。システムをその元の操作有効性に回復させることは、損耗したポリイミド構成部品を、新しい未使用のポリイミド構成部品で交換する必要がある。交換は、システムの解体、再組立、試験実施および再較正（「点検」）を必要とし、中断時間および労働の観点からかなりのコストをもたらす可能性がある。従って、より低い摩耗速度を実証するポリイミド構成部品が、交換および点検の頻度を減らし、それによってコストを低減するために望ましい。
【発明の概要】
【発明が解決しようとする課題】
【０００５】
これまでに利用可能であった、様々なポリイミド組成物、および黒鉛などのそれらの組成物用の添加剤にもかかわらず、ポリイミド材料の他の有利な特質を維持しながら、航空機エンジン部品などの用途向けに必要とされる高温での望ましくも高度の耐摩耗性を成形部品として示すポリイミド組成物がまだ依然として必要とされている。
【課題を解決するための手段】
【０００６】
一実施形態では、本発明は、芳香族ポリイミド、黒鉛およびカオリン充填剤を含む組成物を提供する。
【０００７】
別の実施形態では、本発明は、一緒に組み合わせられた全重量部が合計で１００重量部になる；（ａ）約３０重量部以上の量でなおかつ約５５重量部以下の量で芳香族ポリイミド；（ｂ）約４５重量部以上の量でなおかつ約７０重量部以下の量で黒鉛；および（ｃ）約０．１重量部以上の量でなおかつ約５．０重量部以下の量でカオリン充填剤を含む組成物を提供する。
【０００８】
本明細書の発明のさらに別の実施形態は、実質的に図１〜３の任意の１つ以上に示されるまたは表されるような組成物である。
【０００９】
上記の組成物から二次加工される物品もまた提供される。
【００１０】
本発明の様々な特徴および／または実施形態は、下に表されるような図面に例示される。これらの特徴および／または実施形態は代表的なものであるにすぎず、図面に包含するためのこれらの特徴および／または実施形態の選択は、図面に含まれない主題が本発明を実施するために好適ではないこと、または図面に含まれない主題が添付のクレームおよびそれらの等価物の範囲から排除されることの表れと解釈されるべきではない。
【図面の簡単な説明】
【００１１】
【図１】実施例で得られた熱酸化安定性モデルの応答表面プロットである。
【図２】実施例で得られた樹脂摩耗モデルについての応答表面プロットである。
【図３】実施例で得られるような樹脂摩耗についてのおよび熱酸化安定性についての応答表面プロットの重ね合わせである。
【発明を実施するための形態】
【００１２】
（ａ）芳香族ポリイミド、（ｂ）黒鉛、および（ｃ）カオリン充填剤を含有する組成物が本明細書に開示される。
【００１３】
その組成物中の成分「（ａ）」として使用されるようなポリイミドは、繰り返し単位間の連結基の少なくとも約８０％、好ましくは少なくとも約９０％、より好ましくは本質的に全て（例えば、少なくとも約９８％）がイミド基であるポリマーである。本明細書で使用されるような芳香族ポリイミドには、そのポリマー鎖の繰り返し単位の約６０〜約１００モル％、好ましくは約７０モル％以上、より好ましくは約８０モル％以上が次式（Ｉ）：
【化１】
0005572627.tif 000002
（式中、下に記載されるように、Ｒ1は四価の芳香族ラジカルであり、Ｒ2は二価の芳香族ラジカルである）
で表されるような構造を有する有機ポリマーが含まれる。
【００１４】
本明細書での使用に好適なポリイミドポリマーは、例えば、モノマーの芳香族ジアミン化合物（その誘導体を含む）をモノマーの芳香族テトラカルボン酸化合物（その誘導体を含む）と反応させることによって合成することができ、テトラカルボン酸化合物は従って、テトラカルボン酸それ自体、相当する二酸無水物、またはジエステル二酸もしくはジエステル二酸塩化物などのテトラカルボン酸の誘導体であることができる。芳香族ジアミン化合物と芳香族テトラカルボン酸化合物との反応は、出発原料の選択に応じて相当するポリアミド酸（「ＰＡＡ」）、アミドエステル、アミド酸エステル、または他の反応生成物を生成する。芳香族ジアミンは、テトラカルボン酸よりもむしろ二酸無水物と典型的には重合させられ、かかる反応では触媒が溶媒に加えて頻繁に使用される。窒素含有塩基、フェノールまたは両性物質をかかる触媒として使用することができる。
【００１５】
ポリイミドの前駆体としてのポリアミド酸は、ピリジン、Ｎ−メチルピロリドン、ジメチルアセトアミド、ジメチルホルムアミドまたはそれらの混合物などの一般に高沸点溶媒である有機極性溶媒中、好ましくは実質的に等モル量で、芳香族ジアミン化合物と芳香族テトラカルボン酸化合物とを重合させることによって得ることができる。溶媒中の全モノマーの量は、モノマーと溶媒との総合重量を基準として、約５〜約４０重量％の範囲に、約６〜約３５重量％の範囲に、または約８〜約３０重量％の範囲にあることができる。反応のための温度は一般に約１００℃以下であり、約１０℃〜８０℃の範囲にあってもよい。重合反応のための時間は一般に約０．２〜６０時間の範囲にある。
【００１６】
ポリイミドを生成するためのイミド化、すなわち、ポリアミド酸における閉環は次に、熱処理、化学的脱水または両方、引き続く縮合物（典型的には、水またはアルコール）の脱離によって達成することができる。例えば、閉環は、ピリジンおよび無水酢酸、ピコリンおよび無水酢酸、２，６−ルチジンおよび無水酢酸などの環化剤によって達成することができる。
【００１７】
こうして得られるポリイミドの様々な実施形態では、そのポリマー鎖の繰り返し単位の、約６０〜１００モルパーセント、好ましくは約７０モルパーセント以上、より好ましくは約８０モルパーセント以上は、次式（Ｉ）：
【化２】
0005572627.tif 000003
（式中、Ｒ1は、テトラカルボン酸化合物に由来する四価の芳香族ラジカルであり；Ｒ2は、Ｈ2Ｎ−Ｒ2−ＮＨ2と典型的に表されてもよい、ジアミン化合物に由来する二価の芳香族ラジカルである）
で表されるようなポリイミド構造を有する。
【００１８】
本明細書の組成物のためのポリイミドを製造するために使用されるようなジアミン化合物は、構造Ｈ2Ｎ−Ｒ2−ＮＨ2（式中、Ｒ2は、１６個以下の炭素原子を含有する、任意選択的に、例えば、−Ｎ−、−Ｏ−、または−Ｓ−から選択される、１つ以上の（しかし典型的には１つのみの）ヘテロ原子を芳香環中に含有する二価の芳香族ラジカルである）で表すことができる芳香族ジアミンの１つ以上であってもよい。Ｒ2がビフェニレン基であるＲ2基もまた本明細書に含まれる。本明細書の組成物のためのポリイミドを製造するための使用に好適な芳香族ジアミンの例には、限定なしに２，６−ジアミノピリジン、３，５−ジアミノピリジン、１，２−ジアミノベンゼン、１，３−ジアミノベンゼン（ｍ−フェニレンジアミンもしくは「ＭＰＤ」としても知られる）、１，４−ジアミノベンゼン（ｐ−フェニレンジアミンもしくは「ＰＰＤ」としても知られる）、２，６−ジアミノトルエン、２，４−ジアミノトルエン、ならびにベンジジンおよび３，３’−ジメチルベンジジンなどのベンジジン類が挙げられる。芳香族ジアミンは、単独でまたは組み合わせて用いることができる。一実施形態では、芳香族ジアミン化合物は、１，４−ジアミノベンゼン（ｐ−フェニレンジアミンもしくは「ＰＰＤ」としても知られる）、１，３−ジアミノベンゼン（ｍ−フェニレンジアミンもしくは「ＭＰＤ」としても知られる）、またはそれらの混合物である。
【００１９】
本明細書の組成物のためのポリイミドを製造するための使用に好適な芳香族テトラカルボン酸化合物には、限定なしに芳香族テトラカルボン酸、それの酸無水物、それの塩およびそれのエステルが含まれてもよい。芳香族テトラカルボン酸化合物は、一般式（ＩＩ）：
【化３】
0005572627.tif 000004
（式中、Ｒ1は四価の芳香族基であり、各Ｒ3は独立して、水素または低級アルキル（例えば、ノルマルもしくは分岐のＣ1〜Ｃ10、Ｃ1〜Ｃ8、Ｃ1〜Ｃ6もしくはＣ1〜Ｃ4）基である）
で表されるようなものであってもよい。様々な実施形態で、アルキル基はＣ1〜Ｃ3アルキル基である。様々な実施形態で、四価の有機基Ｒ1は、次式：
【化４】
0005572627.tif 000005
の１つで表されるような構造を有してもよい。
【００２０】
好適な芳香族テトラカルボン酸の例には、限定なしに３，３’，４，４’−ビフェニルテトラカルボン酸、２，３，３’，４’−ビフェニルテトラカルボン酸、ピロメリット酸、および３，３’，４，４’−ベンゾフェノンテトラカルボン酸が挙げられる。芳香族テトラカルボン酸は、単独でまたは組み合わせて用いることができる。一実施形態では、芳香族テトラカルボン酸化合物は、芳香族テトラカルボン酸二無水物、特に３，３’，４，４’−ビフェニルテトラカルボン酸二無水物（「ＢＰＤＡ」）、ピロメリット酸二無水物（「ＰＭＤＡ」）、３，３’，４，４’−ベンゾフェノンテトラカルボン酸二無水物、またはそれらの混合物である。
【００２１】
本明細書の組成物の一実施形態では、好適なポリイミドポリマーは、芳香族テトラカルボン酸化合物としての３，３’，４，４’−ビフェニルテトラカルボン酸二無水物（「ＢＰＤＡ」）と、芳香族ジアミン化合物としての６０モル％超〜約８５モル％のｐ−フェニレンジアミン（「ＰＰＤ」）および１５〜４０モル％未満のｍ−フェニレンジアミン（「ＭＰＤ」）とから製造されてもよい。かかるポリイミドは、（あらゆる目的のために本明細書の一部として本参照により援用される）米国特許第５，８８６，１２９号明細書に記載されており、かかるポリイミドの繰り返し単位はまた、次式（ＩＩＩ）：
【化５】
0005572627.tif 000006
（式中、Ｒ2基の６０モル％超〜約８５モル％はｐ−フェニレンラジカル：
【化６】
0005572627.tif 000007
であり、１５〜４０モル％未満はｍ−フェニレンラジカル：
【化７】
0005572627.tif 000008
である）
で一般に示される構造で表されてもよい。
【００２２】
代わりの実施形態では、好適なポリイミドポリマーは、テトラカルボン酸化合物の二酸無水物誘導体としての３，３’，４，４’−ビフェニルテトラカルボン酸二無水物（「ＢＰＤＡ」）と、ジアミン化合物としての７０モル％のｐ−フェニレンジアミンおよび３０モル％のｍ−フェニレンジアミンとから製造されてもよい。
【００２３】
本明細書で使用されるようなポリイミドは好ましくは剛性ポリマーである。ポリイミドポリマーは、ポリイミド繰り返し単位中に柔軟な結合が全くないか、またはわずかな量（例えば、１０モル％未満、５モル％未満、１モル％未満もしくは０．５モル％未満）の柔軟な結合があるときに剛性と考えられる。柔軟な結合は、少ない数の原子から主としてなり、かつ、（分岐もしくは環状よりもむしろ直鎖などの）複雑でない構造を有し、こうしてポリマー鎖が結合の場所で比較的容易に曲がるまたは撚れることを可能にする部分である。柔軟な結合の例には、限定なしに−Ｏ−、−Ｎ（Ｈ）−Ｃ（Ｏ）−、−Ｓ−、−ＳＯ2−、−Ｃ（Ｏ）−、−Ｃ（Ｏ）−Ｏ−、−Ｃ（ＣＨ3）2−、−Ｃ（ＣＦ3）2−、−（ＣＨ2）−、および−ＮＨ（ＣＨ3）−が挙げられる。不利であるが、これらのまたは他の柔軟な結合は、存在するとき、芳香族ジアミン化合物のＲ2部分に時々見いだされる。
【００２４】
本明細書で使用されるようなポリイミドは好ましくは、それが分解する温度より下で溶融（すなわち、液化または流動）しないポリマーである、不溶融性ポリマーである。典型的には、不溶融性ポリイミドの組成物から製造される部品は、（例えば、あらゆる目的のために本明細書の一部として本参照により援用される、米国特許第４，３６０，６２６号明細書に記載されているように）粉末金属が部品へ成形されるのと非常に似て、熱および圧力下に成形される。
【００２５】
本明細書で使用されるようなポリイミドは好ましくは、熱酸化に対する高度の安定性を有する。高められた温度で、このポリマーはこうして典型的には、空気などの酸化剤との反応による燃焼を受けないが、代わりに熱分解反応で気化するであろう。
【００２６】
黒鉛が、本明細書の組成物の成分「（ｂ）」として使用される。黒鉛は典型的には、摩耗および摩擦特性を向上させるために、および熱膨張係数（ＣＴＥ）をコントロールするためにポリイミド組成物に加えられる。かかる目的のためにポリイミド組成物に使用される黒鉛の量はこうして時々、かみ合う構成部品のＣＴＥにマッチするように有利には選択される。
【００２７】
黒鉛は、微粉として様々な形態で商業的に入手可能であり、広く変わる平均粒度、しかしながら、頻繁に約５〜約７５ミクロンの範囲にある平均粒度を有してもよい。一実施形態では、平均粒度は、約５〜約２５ミクロンの範囲にある。別の実施形態では、本明細書で使用されるような黒鉛は、硫化第二鉄、硫化バリウム、硫化カルシウム、硫化銅、酸化バリウム、酸化カルシウム、および酸化銅からなる群から選択されるものなどの、約０．１５重量％未満の反応性不純物を含有する。
【００２８】
本明細書での使用に好適であるような黒鉛は、天然起源の黒鉛または合成黒鉛のどちらかであることができる。天然黒鉛は一般に広範囲の不純物濃度を有するが、低濃度の反応性不純物を有する合成製造黒鉛が商業的に入手可能である。受け入れられないほどに高い濃度の不純物を含有する黒鉛は、例えば、鉱酸での化学処理を含む様々な公知の処理のいずれかによって精製することができる。例えば、高められた温度または還流温度での、硫酸、硝酸または塩酸での不純な黒鉛の処理を、不純物を所望のレベルまで低減するために用いることができる。
【００２９】
カオリン充填剤が、本明細書の組成物の成分「（ｃ）」として使用される。本明細書での使用に好適なカオリン充填剤には、その分子が、シリカ１つおよびアルミナ１つの２つのシートまたはプレートに配置されているシート型シリケートである、カオリナイトそれ自体が含まれる。カオリナイトは、化学組成Ａｌ2Ｓｉ2Ｏ5（ＯＨ）4の粘土鉱物である。それは、１つの四面体シートが酸素原子を通してアルミナ八面体の１つの八面体シートに連結した状態の、層状シリケート鉱物である。カオリナイトに富む岩石は、陶土またはカオリンとして知られている。対照的に、モンモリロナイト粘土鉱物などのスメクタイトは、２つのシリカシートおよび１つのアルミナシートに配置されている。スメクタイトの分子は、カオリナイト族のそれらほどしっかりと連結しておらず、こうしてさらに離れている。［例えば、熱重量分析（ＴＧＡ）によって示されるように］約４５０℃以下などの、より高い温度でシートシリケートの構造水の熱安定性を維持しながら、シートシリケートの結晶構造の相安定性を維持することが望ましい。ポリイミド組成物の加工中の構造水の損失は、ポリイミド完全性に危害をもたらし得るし、おそらくシートシリケートの結晶構造を変化させ、より硬い、より研磨性の配合物を与える。本明細書に記載される組成物に含められるほど十分に安定ではないシートシリケートの例は、モンモリロナイト、バーミキュライト、およびパイロフィライトである。
【００３０】
本明細書での使用に好適なカオリン充填剤は、Ｍｕｒｒａｙ、Ａｐｐｌｉｅｄ  Ｃｌａｙ  Ｓｃｉｅｎｃｅ  １７（２０００）、２０７−２２１ページにさらに議論されている。
【００３１】
本明細書の組成物および物品に使用されるような、黒鉛、および／またはカオリン充填剤は、上記のようなＰＡＡポリマー溶液（または他のタイプのモノマーのための他の溶液）の移送前に加熱された溶媒中へ頻繁に組み込まれ、その結果、生じたポリイミドは成分（ｂ）および／または（ｃ）の存在下に沈澱し、それらの成分はそれによって組成物中へ組み込まれることになる。
【００３２】
本発明の組成物で、様々な成分の含有率は、以下の量から形成されてもよい可能な範囲の全てを含む：
成分（ａ）、芳香族ポリイミドは、約３０重量部以上、約３３重量部以上、約３６重量部以上または約３９重量部以上の量で、なおかつ約５５重量部以下、約５２重量部以下、約４９重量部以下または約４６重量部以下の量で存在してもよく；
成分（ｂ）、黒鉛は、約４５重量部以上、約４８重量部以上、約５１重量部以上または約５４重量部以上の量で、なおかつ約７０重量部以下、約６７重量部以下、約６４重量部以下または約６１重量部以下の量で存在してもよく；そして
成分（ｃ）、カオリン充填剤は、約０．１重量部以上、約０．５重量部以上、約１．０重量部以上、約１．５重量部以上または約２．０重量部以上の量で、なおかつ約５．０重量部以下、約４．５重量部以下、約４．０重量部以下、約３．５重量部以下または約３．０重量部以下の量で存在してもよい。
【００３３】
本明細書の組成物で、上述のような範囲から取られる、任意の特定の処方で混ぜ合わせられるような３成分のそれぞれの重量部の量は、合計で１００重量部になるであろう。
【００３４】
本発明の組成物は、組成内容が、他の２成分のどちらかまたは両方についての最大値および最小値の任意のかかる組み合わせと一緒に、組成物の任意の１成分についての、上述のような、様々な最大値および最小値の任意の組み合わせで表されてもよい調合物の全てを含む。
【００３５】
１つ以上の添加剤が、本明細書の組成物の随意の成分「（ｄ）」として使用されてもよい。使用されるとき、添加剤は、３成分［（ａ）＋（ｂ）＋（ｃ）］組成物中の３成分一緒の総重量が４成分［（ａ）＋（ｂ）＋（ｃ）＋（ｄ）］組成物中の全４成分一緒の総重量を基準として約３０〜約９５重量％の範囲にある状態で、４成分［（ａ）＋（ｂ）＋（ｃ）＋（ｄ）］組成物中の全４成分一緒の総重量を基準として約５〜約７０重量％の範囲の量で使用されてもよい。
【００３６】
本明細書の組成物での随意の使用に好適な添加剤には、限定なしに、次のものの１つ以上が含まれてもよい：顔料；酸化防止剤；低下した熱膨張係数を付与する材料、例えば、炭素繊維；高い強度特性を付与する材料、例えば、ガラス繊維、セラミック繊維、ホウ素繊維、ガラスビーズ、ウィスカー、黒鉛ウィスカーまたはダイヤモンド粉末；熱放散または耐熱特性を付与する材料、例えば、アラミド繊維、金属繊維、セラミック繊維、ウィスカー、シリカ、炭化ケイ素、酸化ケイ素、アルミナ、マグネシウム粉末またはチタン粉末；耐コロナ性を付与する材料、例えば、天然雲母、合成雲母またはアルミナ；電気伝導性を付与する材料、例えば、カーボンブラック、銀粉末、銅粉末、アルミニウム粉末またはニッケル粉末；摩耗または摩擦係数を低下させる材料、例えば、窒化ホウ素またはポリ（テトラフルオロエチレン）ホモポリマーおよびコポリマー。充填剤は、部品二次加工前に最終樹脂に乾燥粉末として加えられてもよい。
【００３７】
本明細書の組成物での使用にまたはそれを製造するために好適な原材料は、それら自体当該技術分野で公知の方法によって製造されてもよいし、またはＡｌｆａ  Ａｅｓａｒ（Ｗａｒｄ  Ｈｉｌｌ，Ｍａｓｓａｃｈｕｓｅｔｔｓ）、Ｃｉｔｙ  Ｃｈｅｍｉｃａｌ（Ｗｅｓｔ  Ｈａｖｅｎ，Ｃｏｎｎｅｃｔｉｃｕｔ）、Ｆｉｓｈｅｒ  Ｓｃｉｅｎｔｉｆｉｃ（Ｆａｉｒｌａｗｎ，Ｎｅｗ  Ｊｅｒｓｅｙ）、Ｓｉｇｍａ−Ａｌｄｒｉｃｈ（Ｓｔ．Ｌｏｕｉｓ，Ｍｉｓｓｏｕｒｉ）またはＳｔａｎｆｏｒｄ  Ｍａｔｅｒｉａｌｓ（Ａｌｉｓｏ  Ｖｉｅｊｏ，Ｃａｌｉｆｏｒｎｉａ）などの供給業者から商業的に入手可能である。
【００３８】
他の不溶融性ポリマー材料から製造される製品と同様に、本明細書の組成物から二次加工される部品は、熱および圧力の適用を含む技法によって製造されてもよい（例えば、米国特許第４，３６０，６２６号明細書を参照されたい）。好適な条件には、例えば、周囲温度で約５０，０００〜１００，０００ｐｓｉ（３４５〜６９０ＭＰａ）の範囲の圧力が含まれてもよい。本明細書の組成物から成形される物品の物理的特性は、約３００℃〜約４５０℃の範囲の温度で典型的に行われてよい、焼結によってさらに改善することができる。
【００３９】
本明細書の組成物から製造された部品および他の物品は、ブッシング、ベアリング、ワッシャー、シールリング、ガスケット、摩耗パッドおよびスライドブロックなどの航空機エンジン部品として有用である。これらの部品は、往復ピストンエンジンおよび、特に、ジェットエンジンなどの全タイプの航空機エンジンに使用されてもよい。本明細書の組成物から製造された部品および他の物品はまた、次のものでも有用である：自動車および他のタイプの内燃エンジン；排ガスリサイクルシステムおよびクラッチシステムなどの他の車両サブシステム；ポンプ；非航空機ジェットエンジン；ターボチャージャー；逆噴射装置、エンジン室、フラップシステムおよびバルブなどの航空機サブシステム；射出成形機などの材料加工設備；コンベヤ、ベルトプレスおよび幅出し機フレームなどの材料取扱設備；ならびにフィルム、シール、ワッシャー、ベアリング、ブッシング、ガスケット、摩耗パッド、シールリング、スライドブロックおよび押しピンならびに低い摩耗が望ましい他の用途。幾つかの用途では、本明細書の組成物から製造された部品または他の物品は、それが存在する装置が組み立てられ、通常の使用中にある時間の少なくとも一時期に金属と接触する。
【実施例】
【００４０】
本明細書の組成物の有利な特質および効果は、下に記載されるように、一連の実施例（実施例１〜１９）に見ることができる。実施例がベースとするこれらの組成物の実施形態は代表的なものであるにすぎず、本発明を例示するためのそれらの実施形態の選択は、これらの実施例に記載されていない原材料、成分、反応剤、原料、調合物または仕様が本明細書で本発明を実施するために好適ではないこと、またはこれらの実施例に記載されていない主題が添付のクレームおよびそれの等価物の範囲から排除されることを示さない。本実施例の重要性は、それらから得られる結果を、対照実験（対照Ａ〜Ｆ）として役立つようにデザインされ、そして組成物がその中に上記のような成分の全３つを含有しないのでかかる比較の根拠を提供する、ある種の試行から得られる結果と比較することによってより良く理解される。
【００４１】
本実施例では、次の省略形が用いられる：「ＢＰＤＡ」は３，３’，４，４’−ビフェニルテトラカルボン酸無水物と定義され、「ＭＰＤ」はｍ−フェニレンジアミンと定義され、「ＰＰＤ」はｐ−フェニレンジアミンと定義され、「ＴＯＳ」は熱酸化安定性と定義され、「ａｖｇ」は平均（ａｖｅｒａｇｅ）または平均（ｍｅａｎ）と定義され、「ｈ」は時間と定義され、「ｍＬ」はミリリットルと定義され、「ｍ」はメートルと定義され、「ｃｍ」はセンチメートルと定義され、「ｍｍ」はミリメートルと定義され、「ｉｎ」はインチと定義され、「ｇ」はグラムと定義され、「ｋｇ」はキログラムと定義され、「ｏｚ」はオンスと定義され、「ｐｓｉａ」は１平方インチ当たりのポンド（絶対）と定義され、「ｒｐｍ」は回転毎分と定義され、そして「ｗｔ％」は重量パーセント（百分率）と定義される。
【００４２】
原材料
３，３’，４，４’−ビフェニルテトラカルボン酸無水物は、三菱ガス化学株式会社（日本国、東京）から入手した。ｍ−フェニレンジアミンおよびｐ−フェニレンジアミンは、ＤｕＰｏｎｔ（Ｗｉｌｍｉｎｇｔｏｎ，Ｄｅｌａｗａｒｅ，ＵＳＡ）から入手した。使用される黒鉛は、約８ミクロンの中間粒度の合成黒鉛、最大０．０５％灰分であった。Ｐｏｌｙｆｉｌ（登録商標）ＤＬカオリナイトは、Ｊ．Ｍ．Ｈｕｂｅｒ  Ｃｏｒｐｏｒａｔｉｏｎ（Ａｔｌａｎｔａ，Ｇｅｏｒｇｉａ，ＵＳＡ）から購入した。
【００４３】
方法
乾燥ポリイミド樹脂を、室温および１００，０００ｐｓｉ（６９０ＭＰａ）成形圧力でＡＳＴＭ  Ｅ８（２００６）、「Ｓｔａｎｄａｒｄ  Ｔｅｎｓｉｏｎ  Ｔｅｓｔ  Ｓｐｅｃｉｍｅｎ  ｆｏｒ  Ｐｏｗｄｅｒｅｄ  Ｍｅｔａｌ  Ｐｒｏｄｕｃｔｓ−Ｆｌａｔ  Ｕｎｍａｃｈｉｎｅｄ  Ｔｅｎｓｉｌｅ  Ｔｅｓｔ  Ｂａｒ（粉末金属製品についての標準引張試験検体−平らな非機械加工引張試験試験片）」に従って直接成形することによって引張試験片へ二次加工した。引張試験片を窒素パージしながら４０５℃で３時間焼結させた。
【００４４】
熱酸化安定性（「ＴＯＳ」）は、先ず引張試験片を秤量し、次にそれぞれの引張試験片の２試験片を空気中８８ｐｓｉａ（０．６１ＭＰａ）の圧力で８００°Ｆ（４２７℃）の温度に２５時間の期間暴露することによって試験した。最終重量測定を次に行い、引張試験片の各試験片のパーセント減量を、次式：
【数１】
0005572627.tif 000009
に従って計算した。計算され、報告される百分率はパーセント減量である。２試験片のそれぞれについてのパーセント減量を次に平均し、平均パーセント減量を報告する。
【００４５】
引張試験片に関する高温摩耗は、８００°Ｆ（４２７℃）で測定した。これらの試験では、スチールボールベアリングを、試験検体の表面に２ポンドの負荷下に３時間擦りつけた。実験の終わりに、試験検体上の生じた摩耗傷の体積（「樹脂摩耗（Ｒｅｓｉｎ  Ｗｅａｒ）」）を測定した。樹脂摩耗は、摩耗傷の体積を測定できる、光学形状測定によって測定した。樹脂摩耗およびボール摩耗の両方についての結果は、インチ3またはｃｍ3の単位で提示される、減少重量の体積として報告する。全ての測定は、コンピューターで摩擦力データを収集して、温度制御オーブンを使用することで修正された、ＡＳＴＭ  Ｇ  １３３−０５（２００５）、「Ｓｔａｎｄａｒｄ  Ｔｅｓｔ  Ｍｅｔｈｏｄ  ｆｏｒ  Ｌｉｎｅａｒｌｙ  Ｒｅｃｉｐｒｏｃａｔｉｎｇ  Ｂａｌｌ−ｏｎ−Ｆｌａｔ  Ｓｌｉｄｉｎｇ  Ｗｅａｒ（直線往復ボール−オン−フラット滑り摩耗についての標準試験方法）」に記載される試験手順を用いて行った。
【００４６】
実施例１〜１９、対照Ａ〜Ｆ
これらの実験は、ＴＯＳおよび樹脂摩耗（Ｒｅｓｉｎ  Ｗｅａｒ）を含む、組成物から成形された部品の特性への組成内容（ポリマー、黒鉛およびカオリン充填剤の相対的な量）の影響を調べるために行った。様々な量の黒鉛およびカオリン充填剤を含有する３，３’，４，４’−ビフェニルテトラカルボン酸二無水物（ＢＰＤＡ）、ｍ−フェニレンジアミン（ＭＰＤ）およびｐ−フェニレンジアミン（ＰＰＤ）をベースとするポリイミド樹脂の粒子を、あらゆる目的のために本明細書の一部として全体が本参照により援用される、米国特許第５，８８６，１２９号明細書に記載されている方法に従って調製した。乾燥後に、樹脂を、Ｗｉｌｅｙミルを使用して２０メッシュのスクリーンを通して粉砕した。試験検体引張試験片を次に上記の通り調製した。
【００４７】
程度２の最大頂点デザイン（ｅｘｔｒｅｍｅ  ｖｅｒｔｉｃｅｓ  ｄｅｓｉｇｎ  ｏｆ  ｄｅｇｒｅｅ  ｔｗｏ）を、３成分：ポリイミド、黒鉛およびセピオライト充填剤の異なる組成内容を有する種々の調合物の含有率および性能関係を表すために使用した。デザイン空間は次の通りまとめられ、図１〜３で太い破線で示される。
ポリイミド    ０．３０〜１．０重量分率
黒鉛          ０．００〜０．７０重量分率
カオリナイト  ０．００〜０．５０重量分率
【００４８】
対照Ａ、Ｂ、ＤおよびＥは、０．００重量分率カオリナイトの状態を表し；対照Ｃ、ＤおよびＦは、０．００重量分率黒鉛の状態を表し；対照Ｄは従ってまた、１．０重量分率ポリイミドの状態を表す。
【００４９】
含有率と実施例１〜１９および対照Ａ〜Ｆの組成物から成形された試験片について得られたＴＯＳおよび樹脂摩耗結果とを表１で下に示す。
【００５０】
【表１】
0005572627.tif 000010
【００５１】
図１で、３％〜８％の平均ＴＯＳ値の範囲を表す等高線をデザイン空間の図形上に重ね合わせて成形部品に特定の平均ＴＯＳをもたらす調合物の近似組成内容を示す表面プロットを作成する。図１から、検討された組成の範囲内で、より高いレベルの黒鉛は一般にＴＯＳを幾らか向上させる（すなわち、減少させる）が、より高いレベルのポリイミドおよびカオリナイトは一般にＴＯＳを幾らか悪化させる（すなわち、増加させる）と見ることができる。
【００５２】
図２で、１５００〜３０００×１０-8インチ3（２４５８０〜４９１６０×１０-8ｃｍ3）の樹脂摩耗の範囲を表す等高線をデザイン空間の図形上に重ね合わせて成形部品に特定量の樹脂摩耗をもたらす調合物の近似組成内容を示す表面プロットを作成する。
【００５３】
図３は、図１からのＴＯＳについてのおよび図２からの樹脂摩耗についての応答表面プロットの重ね合わせである。斜線エリアは、３．０％以下のＴＯＳを表す等高線と、１５００×１０-8インチ3（２４５８０×１０-8ｃｍ3）以下の樹脂摩耗を表す等高線との間の共通部分の領域を表す。
【００５４】
ある範囲の数値が本明細書に列挙される場合、この範囲は、それの終点ならびにこの範囲内の個々の整数および分数全てを含み、かつまた、それらの終点と内部整数および分数との様々な可能な組み合わせ全てによって形成されるその中のより狭い範囲のそれぞれを含んで、あたかもそれらのより狭い範囲のそれぞれが明確に列挙されるかのように同じ程度に述べられる範囲内の値のより大きいグループのサブグループを形成する。ある範囲の数値が述べられる値より大きいと本明細書に述べられる場合、この範囲は、それにもかかわらず有限であり、本明細書に記載されるような本発明の脈絡内で使用できる値とその上限で接している。ある範囲の数値が述べられる値未満であると本明細書で述べられる場合、この範囲は、それにもかかわらず非ゼロ値とその下限で接している。
【００５５】
本明細書では、そうではないと明確に述べられないかまたは用法の脈絡によってそれとは反対を示されない限り、本明細書の主題の実施形態が、ある種の特徴または要素を含む（ｃｏｍｐｒｉｓｉｎｇ）、含む（ｉｎｃｌｕｄｉｎｇ）、含有する（ｃｏｎｔａｉｎｉｎｇ）、有する（ｈａｖｉｎｇ）、それらからなるまたはそれらでもしくはそれらから構成されると述べられるかまたは記載される場合、明確に述べられるかまたは記載されるものに加えて１つ以上の特徴または要素がこの実施形態中に存在してもよい。しかしながら、本明細書の主題の代わりの実施形態は、ある種の特徴または要素から本質的になると述べられるかまたは記載されてもよく、その実施形態において、実施形態の運用の原則または特徴的な特性を実質的に変更するであろう特徴または要素はその中に存在しない。本明細書の主題のさらなる代わりの実施形態は、ある種の特徴または要素からなると述べられるかまたは記載されてもよく、その実施形態において、またはそれのごくわずかな変形において、具体的に述べられるかまたは記載される特徴または要素だけが存在する。
【００５６】
本明細書では、そうではないと明確に述べられないかまたは用法の脈絡によってそれとは反対を示されない限り、
（ａ）本明細書に列挙される量、サイズ、範囲、調合物、パラメーター、ならびに他の量および特性は、特に用語「約」によって修正されるときに、正確であってもよいが、正確である必要はなく、そしてまたおおよそであってもよくおよび／または、本発明の脈略内で、述べられた値への機能的なおよび／または使用できる等価性を有するその外側のそれらの値の述べられた値内への包含だけでなく、許容範囲、換算係数、丸め、測定誤差などを反映して、述べられるものより大きくてももしくは小さくてもよく；
（ｂ）部、百分率または比の全数量は、重量による部、百分率または比として与えられ；
（ｃ）本発明の要素または特徴の存在の言明または記載に関して不定冠詞「ａ」または「ａｎ」の使用は、要素または特徴の存在を数の上で１つに限定せず；そして
（ｄ）単語「含む（ｉｎｃｌｕｄｅ）」、「含む（ｉｎｃｌｕｄｅｓ）」および「含む（ｉｎｃｌｕｄｉｎｇ）」は、実際にそれが当てはまらない場合、あたかもそれらの後に語句「限定なしに」が続くかのように読まれ、解釈されるべきである。
【図１】
0005572627.tif 000012
【図２】
0005572627.tif 000013
【図３】
0005572627.tif 000014